(57)【要約】【課題】高い打ち抜き性と良好な鉄損を維持しながら、ローターの降伏強度を十分高めるという課題を解決することができる無方向性電磁鋼板、その製造方法及びそれを利用したローターの製造方法を提案する。【解決手段】時効硬化性無方向性電磁鋼板を、質量比で、Ｃ：０．０２％以下、Ｓｉ：４．５％以下、Ｍｎ：２．０％以下、Ａｌ：４．０％以下、Ｓ：０．０２％以下、Ｃｕ：０．５％以上３．０％以下を含有し、残部Ｆｅ及び不可避不純物からなり、５００℃１０ｈｒの時効処理による降伏強度上昇が１００ＭＰａ以上であるとともに、鉄損値の劣化が１．５Ｗ／ｋｇ以下であるものとする。【特許請求の範囲】
【請求項１】
質量比で、Ｃ：０．０２％以下、Ｓｉ：４．５％以下、Ｍｎ：２．０％以下、Ａｌ：４．０％以下、Ｓ：０．０２％以下、Ｃｕ：０．５％以上３．０％以下を含有し、残部Ｆｅ及び不可避不純物からなり、５００℃で１０ｈｒの時効処理による降伏強度上昇が１００ＭＰａ以上であるとともに、鉄損値の劣化が１．５Ｗ／ｋｇ以下であることを特徴とする打ち抜き性及び鉄損の優れた時効硬化性無方向性電磁鋼板。
【請求項２】
Ｎｉ、Ｚｒ、Ｖ、Ｓｂ、Ｓｎ、Ｇｅ、Ｂ、Ｃａ及び希土類元素から選んだ元素をＮｉ、Ｚｒ、Ｖについては０．１〜３．０％、Ｓｂ、Ｓｎ、Ｇｅについては０．０１〜０．５％、Ｂ、Ｃａ及び希土類元素については０．００１〜０．０１％を単独で又はこれらを複合して含有することを特徴とする請求項１記載の打ち抜き性及び鉄損の優れた時効硬化性無方向性電磁鋼板。
【請求項３】
Ｐを０．５％以下の範囲で含有することを特徴とする請求項１又は２に記載の打ち抜き性及び鉄損の優れた時効硬化性無方向性電磁鋼板。
【請求項４】
請求項１〜３のいずれかに記載の組成を有する鋼スラブに巻取温度を６００℃以下とする熱間圧延を施して熱延板を得、該熱延板に冷間圧延を施して最終板厚の冷延板とした後、Ｃｕ固溶温度（Ｔｓ）＋１０℃以上に加熱した後Ｃｕ固溶温度から４００℃まで１０℃／ｓ以上の速度で冷却する仕上焼純を施すことを特徴とする打ち抜き性及び鉄損の優れた時効硬化性無方向性電磁鋼板の製造方法。
【請求項５】
請求項１〜３のいずれかに記載の組成を有する鋼スラブに熱間圧延を施して熱延板を得、Ｃｕ固溶温度＋１０℃以上に加熱した後該Ｃｕ固溶温度から４００℃まで５℃／ｓ以上の速度で冷却する熱延板焼鈍を施した後、冷間圧延を施して最終板厚の冷延板とし、Ｃｕ固溶温度（Ｔｓ）＋１０℃以上に加熱した後Ｃｕ固溶温度から４００℃まで１０℃／ｓ以上の速度で冷却する仕上焼純を施すことを特徴とする打ち抜き性及び鉄損の優れた時効硬化性無方向性電磁鋼板の製造方法。
【請求項６】
熱延板に冷間圧延を施すに当り、該冷間圧延を、中間焼鈍を挟む２回以上の冷間圧延とすることを特徴とする請求項４又は５に記載の打ち抜き性及び鉄損の優れた時効硬化性無方向性電磁鋼板の製造方法。
【請求項７】
請求項１〜３のいずれかに記載の無方向性電磁鋼板を打ち抜いた後、直ちに又はローター組み立てた後に時効処理を行う工程を付加することを特徴とするローターの製造方法。
【発明の詳細な説明】
【０００１】
本発明は、無方向性電磁鋼板とその製造方法さらに当該無方向性電磁鋼板を利用してローターを製造する方法に係り、特に高速回転モーターのローターのように大きな応力の掛かる部材の製造に好適な打ち抜き性及び鉄損の優れた時効硬化性無方向性電磁鋼板、その製造方法及びそれを利用したローターの製造方法に関する。本発明によって製造された無方向性電磁鋼板は、製造時にはその降伏強度が低く、打ち抜き加工が容易であるが、打ち抜き加工後の時効処理によりその降伏強度が上昇し、組み立てられたローターの強度を大にするという特徴を有する。
【０００２】
【従来の技術】
近年では、モーターの駆動システムが高度化され、駆動電源の周波数制御により、可変速運転や商用周波数以上での高速回転が可能となっている。そのような高速回転を行うモーターでは、高速回転に耐えうるローターが必要になっている。一般に回転体に作用する遠心力は回転半径に比例し、回転速度の２乗に比例し、中・大型の高速モーターでは、ローターに作用する遠心力が６００ＭＰａをこえる場合がある。また、近年モーター効率向上の観点から増加した、ローターに永久磁石を埋め込んだ磁石埋設型ＤＣインバーター制御モーターでは、遠心力でローターから磁石が飛び出そうとするが、これを抑える際に、使用される電磁鋼板には大きな力が掛かる。このため、モーター、特にローターに使用される電磁鋼板には、従来にも増して降伏強度が高いことが必要とされている。
【０００３】
金属学的には、降伏強度を高める手段として固溶強化、析出強化及び結晶粒微細化の３つの方法が知られており、電磁鋼板にも適用されている。固溶強化を利用した方法としては、特許文献１にはＳｉ含有量を３．５〜７．０％と高めるとともに固溶硬化の大きい元素を添加する方法が、特許文献２にはＳｉ含有量を２．０〜３．５％とし、ＮｉあるいはＮｉとＭｎの含有量を高める方法が開示されている。析出強化を利用した方法としては、特許文献３にＳｉ含有量を２．０〜４．０％とし、Ｎｂ、Ｚｒ、Ｔｉ、Ｖの炭化物、窒化物を微細析出させる方法が開示されている。
【０００４】
【特許文献１】特開昭６０−２３８４２１号公報
【特許文献２】特開昭６２−２５６９１７号公報
【特許文献３】特開平６−３３０２５５号公報
【０００５】
【発明が解決しようとする課題】
これらの方法により高い降伏強度を有する電磁鋼板が得られる。しかし、これらの手段によって製造される電磁鋼板は硬度が高く、そのため打ち抜き性が悪い。すなわち、積層材を打ち抜くときの金型の磨耗が激しく、早期に大きなかえりが発生するようになる。また、特許文献１に記載の技術のようにＳｉを多く含むと、磁束密度が低下するという問題がある。さらに、特許文献３に記載の方法では、炭化物、窒化物が無方向性電磁鋼板に必要な結晶粒成長を妨げるために、鉄損が劣るという問題点がある。結晶粒微細化による手段も同様に鉄損を劣化させる。
【０００６】
このように従来の手段は、高い打ち抜き性と良好な鉄損を維持しながら、ローターの降伏強度を十分高めるという課題を解決していない。特に、打ち抜き性は、降伏強度が高くなるほど劣化するため、良好な打ち抜き性と高い降伏強度を両立させることは不可能と考えられていた。
【０００７】
本発明は、高い打ち抜き性と良好な鉄損を維持しながら、ローターの降伏強度を十分高めるという課題を解決することができる無方向性電磁鋼板、その製造方法及びそれを利用したローターの製造方法を提案するものである。
【０００８】
【課題を解決するための手段】
本発明者らは、上記課題を解決するために種々の検討を行った結果、Ｃｕを含んだ電磁鋼板の時効硬化現象に着目し、良好な打ち抜き性を持ちながら組み立て後のローターには高い降伏強度を付与できる手段を確立した。すなわち、Ｃｕを含んだ無方向性電磁鋼板の時効硬化特性を利用して、ローター等の組み立てに使用される電磁鋼板の降伏強度を打ち抜き工程前においては低くしておき、打ち抜き後直ちに、あるいはローターに組み立て後に時効硬化により積層材の降伏強度を高めるのである。
【０００９】
具体的には、本発明の打ち抜き性及び鉄損の優れた時効硬化性無方向性電磁鋼板は、質量比で、Ｃ：０．０２％以下、Ｓｉ：４．５％以下、Ｍｎ：２．０％以下、Ａｌ：４．０％以下、Ｓ：０．０２％以下、Ｃｕ：０．５％以上３．０％以下を含有し、残部Ｆｅ及び不可避不純物からなり、５００℃で１０ｈｒの時効処理による降伏強度上昇が１００ＭＰａ以上であるとともに、鉄損値の劣化が１．５Ｗ／ｋｇ以下であるものである。
【００１０】
上記各発明においては、Ｎｉ、Ｚｒ、Ｖ、Ｓｂ、Ｓｎ、Ｇｅ、Ｂ、Ｃａ及び希土類元素から選んだ元素を、Ｎｉ、Ｚｒ、Ｖについては０．１〜３．０％、Ｓｂ、Ｓｎ、Ｇｅについては０．０１〜０．５％、Ｂ、Ｃａ及び希土類元素については０．００１〜０．０１％を単独で又はこれらを複合して含有することができる。また、Ｐを０．５％以下の範囲で含有させることができる。
【００１１】
上記打ち抜き性及び鉄損の優れた時効硬化性無方向性電磁鋼板は、前記各発明のいずれかに記載の組成を有する鋼スラブに巻取温度を６００℃以下とする熱間圧延を施して熱延板を得、該熱延板に冷間圧延を施して最終板厚の冷延板とした後、Ｃｕ固溶温度（Ｔｓ）＋１０℃以上に加熱した後Ｃｕ固溶温度から４００℃まで１０℃／ｓ以上の速度で冷却する仕上焼純を施すことにより製造できる。この冷間圧延に当たっては、中間焼鈍を挟む２回以上の冷間圧延とすることができ、この中間焼鈍をＣｕ固溶温度＋１０℃以上に加熱した後該Ｃｕ固溶温度から４００℃まで５℃／ｓ以上の速度で冷却するものとすることもできる。
【００１２】
上記打ち抜き性及び鉄損の優れた時効硬化性無方向性電磁鋼板は、また、前記組成を有する鋼スラブに熱間圧延を施して熱延板を得、Ｃｕ固溶温度＋１０℃以上に加熱した後該Ｃｕ固溶温度から４００℃まで５℃／ｓ以上の速度で冷却する熱延板焼鈍を施した後、冷間圧延を施して最終板厚の冷延板とし、Ｃｕ固溶温度（Ｔｓ）＋１０℃以上に加熱した後Ｃｕ固溶温度から４００℃まで１０℃／ｓ以上の速度で冷却する仕上焼純を施すことにより製造することができる。
【００１３】
本発明に係る無方向性電磁鋼板を用いてローターの組み立てるに当たっては、無方向性電磁鋼板からローター用積層材を打ち抜いた後、直ちに又はローター組み立てた後に時効処理を行う工程を付加すればよい。
【００１４】
【発明の実施の形態】
（鋼板の組成）
本発明に係る無方向性電磁鋼板の基本組成は、質量比で、Ｃ：０．０２％以下、Ｓｉ：４．５％以下、Ｍｎ：２．０％以下、Ａｌ：４．０％以下、Ｓ：０．０２％以下、Ｃｕ：０．５％以上３．０％以下を含有し、残部Ｆｅ及び不可避不純物からなる。
【００１５】
Ｃ量を０．０２％以下とするのは、Ｃ量が０．０２％を超えると磁気時効により、鉄損が著しく劣化するためである。Ｓｉは、鉄損の低減、降伏強度を増加させるのに有効な元素であるが、４．５％を超えると鋼板の冷間圧延性を著しく低下させ、また、降伏強度が高くなりすぎて打ち抜き性を低下させるので、４．５％以下に制限する。
【００１６】
Ｍｎは、熱間圧延性を改善する効果があるが、多量の添加は鉄損を劣化させるので２．０％以下とする。Ａｌは、鉄損改善に有用な元素であるが、過度の添加は冷延性を劣化させるので、その添加量は４．０％以下とする。Ｓは無方向性電磁鋼板の製造過程で不可避的に混入元素であるが、その残留量が多いとＣｕＳ析出物を形成し、仕上焼鈍における粒成長を抑制し、鉄損を劣化させる。したがってＳ量の制御は重要であり０．０２％以下とする。
【００１７】
Ｃｕの添加は、本発明の最も特徴的な事項である。その含有量が０．５％未満であると鋼板の打ち抜き後に時効処理したときの降伏強度の向上が少なく、一方３．０％超となると打ち抜き前の素材電磁鋼板（以下、「製品板」という）中に微細なＣｕ析出物とともに粗大なＣｕの析出物が残留し、打ち抜き性が劣化するとともに、電磁鋼板を打ち抜き後時効処理したとき降伏強度の十分な上昇が得られなくなる。また、鉄損も劣化する。そのため、Ｃｕは０．５〜３．０％、好ましくは０．８％〜２．０％の範囲で含有させる。
【００１８】
上記元素のほかは、Ｆｅ（鉄）及び不可避不純物である。不可避不純物としてのＮは０．０１％以下とするのがよい。
【００１９】
本発明に係る無方向性電磁鋼板の基本組成は以上のとおりであるが、上記成分に加えて磁気特性の改善元素として知られているＮｉ、Ｓｂ、Ｓｎ、Ｇｅ、Ｂ、Ｃａ、Ｚｒ、希土類元素、Ｖなどを単独又は複合して添加することができる。しかし、その添加量は本発明の目的を害さない程度とすべきである。具体的には、これら元素の望ましい添加範囲は、Ｎｉ、Ｚｒ、Ｖについては０．１〜３．０％、Ｓｂ、Ｓｎ、Ｇｅについては０．０１〜０．５％、Ｂ、Ｃａ、希土類元素についてはは、０．００１〜０．０１％である。なお、Ｎｉは熱延工程で発生するヘゲ疵を減少させる効果があるので積極的に添加するのが好ましい。
【００２０】
また、Ｐを降伏強度向上のために添加することもできる。しかし、その過剰な添加は打ち抜き性、また冷延性を害するので０．５％以下とすべきである。
【００２１】
（鋼板の組織、特性値）
本発明に係る無方向性電磁鋼板では、鋼板中のＣｕが鋼中に固溶状態で存在していることが重要である。製品板の組織中に微細なＣｕ析出物が多量に存在していると、その硬度が高くなって打ち抜き性が劣化するばかりでなく、打ち抜き後の時効処理による降伏強度の上昇が小さくなる。一方、製品板の組織中に粗大なＣｕ析出物が存在していると、その鉄損が劣化するばかりか、Ｃｕの時効処理中の析出は、すでに析出している粗大なＣｕ析出物の上に重なるようにして起こり、Ｃｕ析出物が更に粗大化して鉄損が著しく劣化する原因となる。
【００２２】
製品板におけるＣｕの鋼中固溶量は０．５〜３．０％、好ましくは０．８〜２．０％である。この範囲のＣｕを固溶させた鋼では５００℃×１０ｈの時効焼鈍により、鋼中に平均粒径５ｎｍ程度のＣｕ析出物を１０２０個／ｍｍ３程度析出させることができ、その結果、１５０ＭＰａ以上の降伏強度上昇を得ることができ、ローター積層板の降伏強度を大きく向上させることができる。特に、Ｃｕ量が最適量である０．８％以下、２．０％以下であるときには、降伏強度の上昇は１５０ＭＰａから２５０ＭＰａとなり、ローター積層板の降伏強度を４５０ＭＰａ以上とすることができる。上記機構による降伏強度の上昇は大きな鉄損値の劣化（鉄損値の増大）を伴わない。後に実施例で明らかになるように、鉄損の劣化量は１．５Ｗ／ｋｇ以下に留まる。
【００２３】
（製造方法）
本発明に係る打ち抜き性及び鉄損の優れた時効硬化性を有する無方向性電磁鋼板を製造するには、まず、転炉、あるいは電気炉などで溶製された鋼を、連続鋳造あるいは造塊後の分塊圧延により鋼スラブとする。鋼スラブの組成は目的とする製品板の組成と同一でよい。得られた鋼スラブを熱延し、１回又は必要に応じて中間焼鈍を挟む最終冷延を行って製品板厚とし、仕上焼鈍を施す。
【００２４】
上記一連の工程において、本発明では以下のとおり少なくとも最終冷間圧延前に粗大Ｃｕ析出物が残留するのを防止する措置をとる。最終冷間圧延前に粗大Ｃｕ析出物が残留していると、その後の冷間圧延および仕上焼鈍を適正に行っても、粗大Ｃｕ析出物が再固溶せず、製品板中の固溶Ｃｕ量が低下し、時効処理による降伏強度の上昇が小さくなるからである。
【００２５】
その第一は熱延における巻取り温度を６００℃以下、望ましくは５５０℃以下とすることである。第二は、熱延後、冷延までの間に、Ｃｕ固溶温度（Ｔｓ）＋１０℃以上に加熱して粗大Ｃｕ析出物を固溶せしめた後、Ｃｕ固溶温度から４００℃までの間を冷却速度５℃／ｓ以上で冷却する熱延板焼鈍を施すことである。後者の場合には熱延における巻取り温度は特に問わない。また、これらに手段は併用することもできる。なお、Ｃｕ固溶温度（Ｔｓ）は
Ｔｓ（℃）＝３３５１／（３．２７９−ｌｏｇ１０（Ｃｕ質量％））−２７３
により求められる。
【００２６】
このようにして得られた熱延板は、１回の又は中間焼鈍を挟む２回以上の冷間圧延を行って最終板厚の冷延板とする。この中間焼鈍の条件を上記熱延板焼鈍と同様の条件として粗大なＣｕ析出物の固溶を確実にすることもできる。
【００２７】
得られた最終板厚の冷延板は、次いで仕上焼鈍に付される。仕上焼鈍は加熱温度をＣｕ固溶温度（Ｔｓ）＋１０℃以上とし、該加熱温度で１〜３００ｓ保定した後、前記Ｃｕ固溶温度から４００℃までを１０℃／ｓ以上の速度で冷却することによって行う。
【００２８】
加熱温度がＣｕ固溶温度＋１０℃に満たないと、仕上焼鈍の過程で析出した微細なＣｕ析出物が製品板中に残留して、鉄損を劣化させるとともに、固溶Ｃｕ量が減少するため、時効処理によっても十分な降伏強度の上昇が得られなくなる。また、Ｃｕ固溶温度から４００℃までの冷却速度が１０℃／ｓ未満のときには、一旦固溶したＣｕが再析出して製品板中に存在するようになるため、製品板の降伏強度が高くなり、打ち抜き性が劣化する。また、製品板中の固溶Ｃｕ量が減少するため、時効処理によって十分な降伏強度の上昇が得られなくなる。
【００２９】
仕上焼鈍を経た後は通常のとおり絶縁被膜の塗布乾燥焼付けがなされ、ローター等を製造するための素材無方向性電磁鋼板（製品板）となる。製品板はこの状態では降伏強度が低く（主としてＳｉ含有量に依存し、０．３％Ｓｉの場合でほぼ２００ＭＰａ、３．５％Ｓｉの場合約４５０ＭＰａ）であり、打ち抜き性が優れている。
【００３０】
製品板にはそのエンドユーザーにおいてローターの積層材に打ち抜き加工後５００℃×１０ｈ程度の時効処理が施される。これにより、積層材はＣｕの析出により硬化し、降伏強度が１５０〜２５０ＭＰａ程度向上する。なお、上記時効処理温度は高すぎると、Ｃｕ析出物が粗大になり、降伏強度の上昇が小さくなるとともに、鉄損が劣化する。一方、時効処理温度が低すぎると、十分な降伏強度の上昇が得られるまでに時間がかかり、不経済である。最適な時効処理温度は４００℃から６５０℃の間である。
【００３１】
【実施例】
（実施例１）
表１に示す成分およびＣｕ固溶温度（Ｔｓ）を有する鋼を転炉で溶製し、連続鋳造によりスラブとした。得られたスラブを熱間圧延により板厚２．０ｍｍの熱延板とした。熱間圧延時の巻取温度は５００℃であった。得られた熱延板を冷間圧延により最終板厚０．５ｍｍの冷延板としたのち、表１に示す焼鈍条件で仕上焼鈍を行った。Ｃｕ固溶温度から４００℃までの冷却速度は１０℃／ｓとした。得られた仕上焼鈍板に絶縁被膜を被成し製品板とした。
【００３２】
上記製品板の特性を鉄損Ｗ１５／５０（Ｗ１）、打ち抜き性、降伏強度（ＹＰ１）により評価し、ついで、該製品板に５００℃×１０ｈの時効処理を行い、時効処理後の特性を鉄損Ｗ１５／５０（Ｗ２）および降伏強度（ＹＰ２）により評価した。なお、鉄損はエプスタイン試験片にて測定し、打ち抜き性は製品板からリング試料（外径２０ｍｍ×外径３０ｍｍ）を打ち抜くときのかえり高さが３０μｍとなる打ち抜き回数によって測定した。また、降伏強度は製品板の圧延方向とその直角方向について下降伏強度を測定し，その平均値によって決定した。結果は表２に示す。
【００３３】
表２に示すように、組成および仕上焼鈍条件を本発明範囲内に制御したものは、いずれも製品板において優れた打ち抜き性を示し、また時効処理後において高い降伏強度を示した。また、製品板と時効処理後の鉄損の差は１．５Ｗ／ｋｇ以下であって、ローター組み立て後の鉄損も十分低くなる。
【００３４】
これに対し、低Ｓｉ成分系の従来鋼（比較例：Ｎｏ．４）および高Ｓｉ成分系の従来鋼（比較例：Ｎｏ．８）では、良好な打ち抜き性、鉄損が得られるものの、Ｃｕが低いため、時効処理にによる降伏強度の上昇がほとんど認められない。また、Ｃｕを過剰に含有する鋼（比較例：Ｎｏ．９）は、製品板の打ち抜き性、鉄損がともに悪く、かつ時効処理による降伏強度の上昇も小さかった。
【００３５】
【表１】
2004183066.tif 000002
【００３６】
【表２】
2004183066.tif 000003
【００３７】
（実施例２）
Ｃ：０．００３％、Ｓｉ：０．１％、Ｍｎ：０．２％、Ａｌ：０．４％、Ｓ：０．００２％、Ｃｕ：１．５％の組成を有する鋼ＡおよびＣ：０．００３％、Ｓｉ：０．１％、Ｍｎ：０．２％、Ａｌ：０．４％、Ｓ：０．００２％、Ｃｕ：０．０１％の組成を有する鋼Ｂを転炉により溶製し連続鋳造によりスラブとなした。これら鋼Ａ、ＢのＣｕ固溶温度（Ｔｓ）はともに８０７℃であった。得られたスラブを熱間圧延により板厚１．８ｍｍの熱延板とした。得られた熱延板に対し表３に示す条件で熱延板焼鈍を施した後、１回冷延法により板厚０．３５ｍｍの冷延板とした。得られた冷延板に、同じく表３に示す条件で仕上焼鈍を行った。得られた仕上焼鈍板に絶縁被膜を被成して製品板とした。
【００３８】
実施例１の場合と同様にして製品板の鉄損Ｗ１５／５０（Ｗｌ）、打ち抜き性、降伏強度（ＹＰｌ）および時効処理後の鉄損Ｗ１５／５０〈Ｗ２）および降伏強度（ＹＰ２）を評価した。結果は表４に示す。表４から分かるように、鋼組成、熱延板焼鈍条件、仕上焼鈍条件を本発明範囲内に制御したものは、製品板において優れた打ち抜き性、低い鉄損値を示し、また時効処理後において高い降伏強度を示した。また、時効処理による鉄損劣化は１．５Ｗ／ｋｇ以下であった。
【００３９】
しかしながら、Ｃｕを添加しない従来鋼Ｂ（比較例：Ｎｏ．３９）では、製品板において優れた打ち抜き性、低い鉄損値を示すが、時効処理により降伏強度は上昇しなかった。また、熱延板焼鈍温度が低すぎる場合（比較例：Ｎｏ．３１）、熱延板焼鈍の冷却速度が小さすぎる場合（比較例Ｎｏ．３５）、仕上焼鈍温度が低すぎる場合（比較例Ｎｏ．３７）は、ともに製品板および時効処理後の鉄損が悪く、時効によっても十分な降伏強度の上昇が得られなかった。さらに、仕上焼鈍の冷却速度が小さすぎる場合（比較例：Ｎｏ．３８）は、製品板の打ち抜き性、鉄損が劣っているのみならず、時効処理によっても降伏強度の上昇が得られなかった。
【００４０】
【表３】
2004183066.tif 000004
【００４１】
【表４】
2004183066.tif 000005
【００４２】
（実施例３）
Ｃ：０．００３％、Ｓｉ：０．４％、Ｍｎ：０．２％、Ａｌ：０．２％、Ｓ：０．００２％、Ｃｕ：１．５％、Ｐ：０．０８％の組成を有する鋼Ｃ（Ｔｓ：８０７℃）を転炉により溶製し、連続鋳造によりスラブとし、熱間圧延により板厚２．５ｍｍの熱延板とした。得られた熱延板を中間焼鈍を挟む２回冷延法により板厚０．６５ｍｍとした。その際、上記冷間圧延における第１回目の冷間圧延による板厚は１．５ｍｍとし、これに対して９００℃に加熱後、Ｃｕ固溶温度から４００℃までを２０℃／ｓで冷却した。得られた冷延板に対し、加熱温度８５０℃、Ｃｕ固溶温度（Ｔｓ）から４００℃までの冷却速度を２５℃／ｓとする仕上焼鈍を行った。得られた仕上焼鈍板に絶縁被膜を被成して製品板とした。
【００４３】
実施例１の場合と同様にして得られた製品板の鉄損Ｗ１５／５０（Ｗｌ）、打ち抜き性、降伏強度（ＹＰｌ）および時効処理後の鉄損Ｗ１５／５０〈Ｗ２）および降伏強度（ＹＰ２）を評価した。熱延条件、仕上焼鈍条件を表５に、特性値を表６に示す。
【００４４】
表６から分かるように熱延巻き取り温度６００℃以下のとき（実施例：Ｎｏ．４１、４２）では、製品板および時効処理後において良好な諸特性値を得たが、巻き取り温度が６００℃を超える場合（比較例Ｎｏ．４３）では、製品板および時効処理後の鉄損値が低く、かつ時効処理による降伏強度の上昇が小さかった。
【００４５】
【表５】
2004183066.tif 000006
【００４６】
【表６】
2004183066.tif 000007
【００４７】
【発明の効果】
本発明によれば、優れた打ち抜き性と鉄損を兼備し、かつ時効処理により降伏強度が大きく上昇する時効硬化性の無方向性電磁鋼板が得られる。これにより強度が高くかつ信頼性の高い高速モーターや、磁石埋設型モーターのローターを効率よく経済的に製造し得る。